(57)【要約】【課題】  鉄スクラップを鉄源として利用して溶融鉄を溶製する際に、鉄スクラップによって溶融鉄に持ち込まれる銅及び／または錫を短時間で効率的に除去することのできる、溶融鉄の脱銅・脱錫処理方法を提供する。【解決手段】  本発明の溶融鉄の脱銅・脱錫処理方法は、ＲＨ真空脱ガス装置１の環流用ガスの全部または一部に溶融鉄３に溶解するガスを使用して取鍋内の溶融鉄をＲＨ真空脱ガス装置の真空槽５と取鍋２との間で環流させ、溶融鉄中に含まれる銅及び／または錫を真空槽内で蒸発除去する。この場合に、溶融鉄に溶解するガスとしては、窒素ガス、水素ガス、プロパンガス、アンモニアガスのうちの１種または２種以上を使用することが好ましい。【選択図】            図１
2011208171.tif 000002
【特許請求の範囲】
【請求項１】
ＲＨ真空脱ガス装置の環流用ガスの全部または一部に溶融鉄に溶解するガスを使用して取鍋内の溶融鉄をＲＨ真空脱ガス装置の真空槽と取鍋との間で環流させ、溶融鉄中に含まれる銅及び／または錫を真空槽内で蒸発除去することを特徴とする、溶融鉄の脱銅・脱錫処理方法。
【請求項２】
前記の溶融鉄に溶解するガスとして、窒素ガス、水素ガス、プロパンガス、アンモニアガスのうちの１種または２種以上を使用することを特徴とする、請求項１に記載の溶融鉄の脱銅・脱錫処理方法。
【請求項３】
前記環流用ガスの流量を、処理対象の溶融鉄の質量に対して下記の（１）式の関係を満足する範囲内に調整することを特徴とする、請求項１または請求項２に記載の溶融鉄の脱銅・脱錫処理方法。
３≦Ｇ／Ｗ≦１３……（１）
但し、（１）式において、Ｇは環流用ガスの流量（ＮＬ／ｍｉｎ）、Ｗは処理対象の溶融鉄の質量（トン）である。
【請求項４】
前記真空槽に設置された上吹きランスから金属Ａｌを含む粉体を搬送用ガスとともに真空槽内の溶融鉄に吹き付けることを特徴とする、請求項１ないし請求項３の何れか１つに記載の溶融鉄の脱銅・脱錫処理方法。
【請求項５】
前記環流用ガスを処理の途中で変更し、処理の前半は環流用ガスの全部または一部に溶融鉄に溶解するガスを使用し、処理の後半は環流用ガスとしてＡｒガスのみを使用することを特徴とする、請求項１ないし請求項４の何れか１つに記載の溶融鉄の脱銅・脱錫処理方法。
【発明の詳細な説明】
【技術分野】
【０００１】
本発明は、溶融鉄から銅及び／または錫を除去する方法に関し、詳しくは、鉄源として鉄スクラップを使用して溶銑または溶鋼を溶製する際に、鉄スクラップによって溶銑または溶鋼に持ち込まれる銅及び／または錫を除去する方法に関する。
【背景技術】
【０００２】
銑鋼一貫製鉄所の製鋼過程で使用する鉄源は、鉄鉱石を高炉で還元して得られる溶銑が主体であるが、鉄鋼材料の加工工程で発生する鉄スクラップや、建築物、機械製品及び電気製品などの老朽化に伴って発生する鉄スクラップも、かなりの量が使用されている。鉄鋼製品の製造にあたり、高炉での溶銑の製造では、鉄鉱石を還元し且つ溶融するための多大なエネルギーを要するのに対し、鉄スクラップは溶解熱のみを必要としており、製鋼過程で鉄スクラップを利用した場合には、鉄鉱石の還元熱分のエネルギー使用量を少なくすることができるという利点がある。従って、大量に発生する鉄スクラップを有効活用するのみならず、省エネルギー及びＣＯ2削減による地球温暖化防止の観点からも、鉄スクラップ利用の促進が望まれている。
【０００３】
ところで、鉄スクラップを再生利用する際に、これら鉄スクラップに随伴する銅及び錫に代表されるトランプエレメントが、鉄スクラップの溶解過程で不可避的に溶融鉄中に混入する。銅や錫は溶融鉄中においては、酸素との親和力が小さいことや蒸気圧が鉄に比べてさほど大きくないことから、通常の製鋼精錬工程では銅や錫を溶融鉄から除去することは困難であり、しかも、トランプエレメントは鋼の性質を損なう成分であり、一定の濃度以下に保つ必要がある。このため、従来、高級鋼を製造するための鉄源として、銅や錫を含む恐れのある低級の鉄スクラップを使用することは困難であった。
【０００４】
しかしながら、近年の鉄スクラップ発生量の増加及びＣＯ2発生削減のための鉄スクラップ増使用の要請を勘案すると、低級の鉄スクラップであっても再生利用を進める必要がある。
【０００５】
そこで、溶融鉄から銅及び／または錫を除去する手段が検討され、幾つか提案されている。例えば、特許文献１には、１０torr以下の高い真空度下におかれた溶融鉄中に、酸素、二酸化炭素、水蒸気、酸化鉄、酸化マンガン及び酸化クロムのうちの１種以上の酸化剤を投入添加して溶融鉄を脱炭することにより、溶融鉄中に含まれている銅及び／または錫を蒸発除去する方法が提案されている。この方法は、溶融鉄と溶融鉄中の銅及び錫との蒸気圧の差を利用して銅及び錫を蒸発除去するという方法である。
【０００６】
また、特許文献２には、０．０５質量％以上の銅及び錫を含む溶鋼の酸素量を０．０１０質量％以上に調整した後、前記溶鋼を２torr以下の真空雰囲気に維持して、溶鋼中の銅及び錫を除去する方法が提案されている。この方法は、金属状態よりも蒸発速度の大きいＣｕ2ＯやＳｎＯなどの酸化物を溶鋼表面で生成させ、この酸化物を高真空雰囲気下で蒸発させて溶融鉄中の銅及び錫を除去するという方法である。
【０００７】
しかしながら、上記方法は、何れも、大量の鉄スクラップを更に効率良く利用するという観点からは、溶融鉄からの銅及び／または錫の除去速度が充分ではなく、工業的規模の設備に適応することは難しいのが現状である。
【先行技術文献】
【特許文献】
【０００８】
【特許文献１】特開昭６１−１４９４１４号公報
【特許文献２】特開平７−２１６４３５号公報
【発明の概要】
【発明が解決しようとする課題】
【０００９】
近年、鉄鋼製品の品質特性に対する要求が更に厳しくなり、鋼中の銅、錫などのトランプエレメントの濃度を低減する要求も高くなっている。しかしながら、逆に、鉄スクラップの市場では、国内での鉄スクラップ備蓄量の増加に伴って、所謂「老廃屑」と呼ばれる鉄スクラップのトランプエレメント濃度が高く推移しており、鉄鋼製品の品質を確保するのが非常に厳しい状況にある。
【００１０】
本発明はこのような事情に鑑みてなされたもので、その目的とするところは、鉄スクラップを鉄源として利用して溶融鉄を溶製する際に、鉄スクラップによって溶融鉄に持ち込まれる銅及び／または錫を短時間で効率的に除去することのできる、溶融鉄の脱銅・脱錫処理方法を提供することである。
【課題を解決するための手段】
【００１１】
上記課題を解決するための第１の発明に係る溶融鉄の脱銅・脱錫処理方法は、ＲＨ真空脱ガス装置の環流用ガスの全部または一部に溶融鉄に溶解するガスを使用して取鍋内の溶融鉄をＲＨ真空脱ガス装置の真空槽と取鍋との間で環流させ、溶融鉄中に含まれる銅及び／または錫を真空槽内で蒸発除去することを特徴とする。
【００１２】
第２の発明に係る溶融鉄の脱銅・脱錫処理方法は、第１の発明において、前記の溶融鉄に溶解するガスとして、窒素ガス、水素ガス、プロパンガス、アンモニアガスのうちの１種または２種以上を使用することを特徴とする。
【００１３】
第３の発明に係る溶融鉄の脱銅・脱錫処理方法は、第１または第２の発明において、前記環流用ガスの流量を、処理対象の溶融鉄の質量に対して下記の（１）式の関係を満足する範囲内に調整することを特徴とする。
３≦Ｇ／Ｗ≦１３……（１）
但し、（１）式において、Ｇは環流用ガスの流量（ＮＬ／ｍｉｎ）、Ｗは処理対象の溶融鉄の質量（トン）である。
【００１４】
第４の発明に係る溶融鉄の脱銅・脱錫処理方法は、第１ないし第３の発明の何れかにおいて、前記真空槽に設置された上吹きランスから金属Ａｌを含む粉体を搬送用ガスとともに真空槽内の溶融鉄に吹き付けることを特徴とする。
【００１５】
第５の発明に係る溶融鉄の脱銅・脱錫処理方法は、第１ないし第４の発明の何れかにおいて、前記環流用ガスを処理の途中で変更し、処理の前半は環流用ガスの全部または一部に溶融鉄に溶解するガスを使用し、処理の後半は環流用ガスとしてＡｒガスのみを使用することを特徴とする。
【発明の効果】
【００１６】
本発明によれば、ＲＨ真空脱ガス装置の環流用ガスの全部または一部に溶融鉄に溶解するガスを使用して溶融鉄をＲＨ真空脱ガス装置の真空槽と取鍋との間で環流させるので、溶融鉄に一旦溶解したガスが高真空度下の真空槽内で急激にガス化して気相と溶融鉄との界面積が増加し、これにより、溶融鉄に含有される銅及び／または錫の蒸発除去が促進され、溶融鉄からの効率的な銅及び／または錫の除去が実現される。その結果、鉄スクラップを、大量に利用できるばかりでなく更には高級鋼材用の鉄源として低コストでの使用が可能となり、その実用上の意義は極めて大きい。
【図面の簡単な説明】
【００１７】
【図１】本発明を実施する際に用いたＲＨ真空脱ガス装置の概略縦断面図である。
【図２】溶鋼を脱銅・脱錫処理するときのＧ／Ｗと脱銅率及び鉄歩留りとの関係を示す図である。
【図３】溶銑を脱銅・脱錫処理するときのＧ／Ｗと脱銅率及び鉄歩留りとの関係を示す図である。
【発明を実施するための形態】
【００１８】
以下、本発明を具体的に説明する。先ず、本発明に至った経緯について説明する。本発明者らは、鉄スクラップによって溶銑或いは溶鋼に持ち込まれた銅及び／または錫を短時間で効率的に除去する手段を検討・研究した。ここで、鉄スクラップを原料として溶製される鉄系溶融物は、キュポラのような縦型炉では溶銑であり、アーク炉のような電気炉の場合は溶鋼が主であり、しかも、溶銑からの銅及び錫の除去と、溶鋼からの銅及び錫の除去とは、同一の原理・原則で対処可能であるので、本発明においては、溶銑及び溶鋼をまとめて「溶融鉄」と定義する。つまり、本発明における溶融鉄とは、溶銑及び溶鋼のことであり、これらを区別する必要のある場合は、「溶銑」或いは「溶鋼」と表示する。
【００１９】
本発明者らは、溶融鉄中の銅及び錫を除去する手段として、特許文献１などと同様に、高真空下での蒸発除去手法を利用することとし、特に、近年の製鋼精錬工程では真空脱ガス設備としてＲＨ真空脱ガス装置が一般的に使用されていることから、ＲＨ真空脱ガス装置を利用した蒸発除去手法を検討した。
【００２０】
検討を重ねた結果、真空脱ガス処理による蒸発除去手法で銅及び錫を除去する際には、ＲＨ真空脱ガス装置の真空槽内の反応界面積を増加させること、つまり、ＲＨ真空脱ガス装置の真空槽内において、銅及び錫が蒸発可能となる領域を増加させることが効果的であることが分かった。これを達成するべく更に検討した結果、溶融鉄にガスを一旦溶解させ、この溶融鉄を真空槽内の高真空下の雰囲気に曝すことによって溶解させたガスを急激にガス化（気泡化）させることで、真空槽内における溶融鉄の攪拌が極めて高くなり、銅及び錫の蒸発が促進されるとの知見を得た。即ち、溶融鉄中に予め溶解していたガスは、真空槽内での減圧下雰囲気に曝されると、ガス成分が過飽和な状態となり、溶融鉄浴でガス気泡となって浴外へ排出する。その際に、溶融鉄−気体の界面が増加し、脱銅及び脱錫が進行する。
【００２１】
溶銑及び溶鋼に多量に溶解するガス種は、窒素ガスと水素ガスである。例えば、窒素ガスの場合、溶鋼温度が１６００℃、窒素ガス分圧が１気圧の場合には、溶鋼中へ０．０４５質量％溶解可能であり、仮に、真空槽内でガス化する窒素分を０．０４０質量％と見積もると、ガス化した窒素ガスの体積は体積比で溶鋼の約１４倍となる。当然、溶鋼表面でガス化する分もあるが鋼浴中で気泡となってガス化する分もあり、ＲＨ真空脱ガス装置の真空槽内のように、急激に減圧される場合には、溶鋼がガス気泡により激しく持ち上がり、気相と溶鋼との界面積が飛躍的に増加する。
【００２２】
また、溶鋼段階での処理では、１６００℃以上の高温となるため、銅、錫の蒸発係数が高くなるので、蒸発除去するのに有利な方向である。一方、溶銑段階での処理では、溶銑に含有される炭素が、銅及び錫の活量係数を増加させ、除去が有利な方向であることも分かった。即ち、溶銑であっても、また溶鋼であっても銅及び錫の蒸発除去が促進される。
【００２３】
特に、取鍋と真空槽との間を連続して環流するＲＨ真空脱ガス装置では、環流用ガスとして通常使用しているＡｒガスの替わりに、溶融鉄に可溶なガス（以下、単に「可溶性ガス」とも記す）を環流用ガスとして使用する、或いは、Ａｒガスと可溶性ガスとの混合ガスを環流用ガスとして使用することで、可溶性ガスの溶融鉄へ溶解、並びに、溶解した可溶性ガス成分のガス化を連続して行うことが可能であることが分かった。
【００２４】
環流用ガスは、真空槽の下部に設置された２本の浸漬管のうちの上昇側浸漬管から、該浸漬管の円周方向に埋め込まれたノズルを介して浸漬管の中心方向に向けて吹き込まれるが、吹き込み位置から真空槽内の溶融鉄表面までの高さは約１ｍであり、吹き込まれた可溶性ガスの大半は、浸漬管を上昇中に溶融鉄中に吸収されることが分かった。吸収された可溶性ガスは、真空槽内で減圧下に曝されることでガス化して溶融鉄から除去され、可溶性ガス成分の除去された溶融鉄が下降側浸漬管を通って取鍋内へ戻る。
【００２５】
このように、ＲＨ真空脱ガス装置を用いて、環流用ガスの全部または一部に可溶性ガスを使用することにより、連続した可溶性ガスの溶融鉄への溶解と溶解した可溶性ガス成分のガス化とを効率的に行うことができ、溶融鉄に含有される銅及び錫の効率的な蒸発除去が実現されるとの知見を得た。
【００２６】
本発明は、上記知見に基づくものであり、ＲＨ真空脱ガス装置の環流用ガスの全部または一部に溶融鉄に溶解するガスを使用して取鍋内の溶融鉄をＲＨ真空脱ガス装置の真空槽と取鍋との間で環流させ、溶融鉄中に含まれる銅及び／または錫を真空槽内で蒸発除去することを特徴とする。
【００２７】
次に、本発明の具体的な実施方法を図面に基づき説明する。図１に、本発明を実施する際に用いたＲＨ真空脱ガス装置の概略縦断面図を示す。図１において、１はＲＨ真空脱ガス装置、２は取鍋、３は溶融鉄、４はスラグ、５は真空槽、６は上部槽、７は下部槽、８は上昇側浸漬管、９は下降側浸漬管、１０は環流用ガス吹き込み管、１１はダクト、１２は原料投入口、１３は上吹きランスであり、真空槽５は上部槽６と下部槽７とから構成され、また、上吹きランス１３は上下移動が可能となっており、この上吹きランス１３から、Ａｒガスなどを搬送用ガスとして金属Ａｌを含む粉体を真空槽５の内部の溶融鉄３の湯面に吹き付けられるようになっている。
【００２８】
アーク炉、誘導炉、キュポラ、転炉などで、老廃屑などの鉄スクラップまたは鉄スクラップと溶銑とを鉄源として溶融鉄３を溶製し、溶製した溶融鉄３を取鍋２に出湯し、この取鍋２をＲＨ真空脱ガス装置１に搬送する。溶融鉄３は、鉄スクラップから持ち込まれた銅及び／または錫をトランプエレメントとして含有する。
【００２９】
ＲＨ真空脱ガス装置１では、取鍋２を真空槽５の直下に配置し、取鍋２を昇降装置（図示せず）にて上昇させ、上昇側浸漬管８及び下降側浸漬管９を取鍋内の溶融鉄３に浸漬させる。そして、環流用ガス吹き込み管１０から上昇側浸漬管８の内部に環流用ガスを吹き込むとともに、真空槽５の内部をダクト１１に連結される排気装置（図示せず）にて排気して真空槽５の内部を減圧する。真空槽５の内部が減圧されると、取鍋内の溶融鉄３は、環流用ガス吹き込み管１０から吹き込まれる環流用ガスによるガスリフト効果によって、環流用ガスとともに上昇側浸漬管８を上昇して真空槽５の内部に流入し、その後、下降側浸漬管９を経由して取鍋２に戻る流れ、所謂、「環流」を形成してＲＨ真空脱ガス精錬が施される。
【００３０】
このとき、環流用ガスの全部または一部として、溶融鉄３に溶解するガスを使用する。この可溶性ガスとしては、前述した窒素ガス及び水素ガス以外に、溶融鉄３に接触した際に窒素ガスや水素ガスに分解する物質である、プロパンガスやメタンガスなどの炭化水素系ガス或いはアンモニアガスを使用可能である。これらの可溶性ガスを単独で環流用ガスとして使用してもよく、これらの可溶性ガスを混合して環流用ガスとして使用してもよく、また、これらの可溶性ガスをＡｒガスと混合して環流用ガスとして使用することもできる。
【００３１】
環流用ガス吹き込み管１０から環流用ガスとして吹き込まれた可溶性ガスの少なくとも一部は、上昇側浸漬管８を上昇する過程で溶融鉄３に溶解する。溶融鉄３に溶解した可溶性ガスは、溶融鉄３が真空槽５の内部に流入すると、ガス化して溶融鉄３の内部に微細な気泡が生成される。生成した気泡は溶融鉄３から離脱し、ダクト１１を通って系外に排出される。溶解していた可溶性ガスがガス化すると、溶融鉄３と気相との界面積が増加し、溶融鉄３に含有される銅／及び錫の蒸発サイトが増大して、蒸発が促進される。蒸発した銅／及び錫もダクト１１を通って系外に排出され、溶融鉄３に対して脱銅処理及び／または脱錫処理が施される。
【００３２】
この場合、環流用ガスの流量は或る特定の範囲に調整することが好ましい。具体的には、環流用ガスの流量を、処理対象の溶融鉄３の質量に対して下記の（１）式の関係を満足する範囲内に調整することが好ましい。
３≦Ｇ／Ｗ≦１３……（１）
但し、（１）式において、Ｇは環流用ガスの流量（ＮＬ／ｍｉｎ）、Ｗは処理対象の溶融鉄３の質量（トン）である。
【００３３】
Ｇ／Ｗが３ＮＬ／(ｍｉｎ・トン)未満の場合には、溶融鉄３に溶解した可溶性ガスが少なく、可溶性ガスのガス化に伴う真空槽内での攪拌が十分でないのみならず、溶融鉄３の環流量自体が少なくなって脱銅速度及び脱錫速度が余り大きくならない。一方、Ｇ／Ｗが１３ＮＬ／(ｍｉｎ・トン)を越える場合には、真空槽内での溶融鉄３のスプラッシュが激しくなり、真空槽内壁に付着する地金量が大きくなって歩留りが悪化するだけでなく、真空槽内壁への地金付着によって安定操業に支障を来たす恐れがある。
【００３４】
また、更なる検討の結果、真空槽内に設置された上吹きランス１３から金属Ａｌを含有する粉体を真空槽内の溶融鉄３に吹き付けることで、脱銅反応及び脱錫反応が更に進行することが分かった。これは、金属Ａｌが溶融鉄中の酸素と反応してアルミナを生成し、生成される微細なアルミナが、可溶性ガスのガス化時の核発生サイトになるとともに、発熱反応であるため、局所的に溶融鉄の温度が上昇して、銅、錫の蒸気圧が高まり、蒸発が促進されるためと考えられる。この効果は、溶融鉄３が溶存酸素を含有する溶鋼の場合に特に顕著である。
【００３５】
溶融鉄３を環流させることにより、溶融鉄３の銅濃度及び／または錫濃度が目標とする値まで低下したならば、環流用ガスの吹き込みを停止するとともに真空槽５の内部を大気圧に戻し、脱銅処理及び／または脱錫処理を終了する。但し、可溶性ガスでの環流時間が長くなると、可溶性ガスが溶融鉄３に残留する場合もあり、残留した可溶性ガスが当該溶融鉄３から製造される鉄鋼製品の特性に悪影響を及ぼすこともあるので、これを未然に防止するために、環流用ガスを処理の途中でＡｒガスのみに切り替えることが好ましい。
【００３６】
Ａｒガスのみを環流用ガスとすることで、溶融鉄３に溶解した水素及び窒素は除去され、水素及び窒素の少ない溶融鉄３を得ることができる。特に、溶融鉄３が溶鋼の場合には、次工程は鋳造工程が主であり、溶鋼の成分を調整するために、脱銅処理及び／または脱錫処理に引き続き、環流用ガスをＡｒガスに切り替え、Ａｒガスを環流用ガスとする通常のＲＨ脱ガス精錬を実施することが好ましい。
【００３７】
このように、本発明によれば、ＲＨ真空脱ガス装置１の環流用ガスの全部または一部に溶融鉄３に溶解するガスを使用して溶融鉄３をＲＨ真空脱ガス装置１の真空槽５と取鍋２との間で環流させるので、溶融鉄３に一旦溶解したガスが高真空度下の真空槽内で急激にガス化して気相と溶融鉄３との界面積が増加し、これにより、溶融鉄３に含有される銅及び／または錫の蒸発除去が促進される。
【実施例１】
【００３８】
鉄源として鉄スクラップ及び溶銑を転炉に装入し、転炉で酸素吹錬して溶鋼を溶製し、溶製した約３５０トンの溶鋼を取鍋に出鋼した。出鋼時の溶鋼成分は、Ｃ：０．１９〜０．２２質量％（以下、単に「％」と記す）、Ｓｉ：０．１％以下、Ｍｎ：０．３％以下、Ｐ：０．０２％以下、Ｓ：０．００３％以下、Ｃｕ：０．０９〜０．１１％、Ｓｎ：０．００７〜０．００８％であり、出鋼時の溶鋼温度は１６５０〜１６６０℃であった。
【００３９】
出鋼後、図１に示す型式のＲＨ真空脱ガス装置において、環流用ガスとして、窒素ガス、水素ガス、プロパンガス、アンモニアガスを用い、また、Ａｒガスとの混合ガスも用い、更に、比較としてＡｒガスのみを用いた場合も含め、溶鋼にＲＨ真空脱ガス精錬を実施する試験を実施した。内径０．６ｍの浸漬管を用い、環流用ガス吹き込み管から吹き込む環流用ガスの流量を３０００ＮＬ／ｍｉｎ、真空槽内真空度を０．５〜３．０torr、環流時間を２５分間とする一定の条件で真空脱ガス精錬を行った。
【００４０】
また、一部の試験では、真空槽内に設置された上吹きランスからＡｌ灰（「Ａｌドロス」ともいう）を真空槽内の溶鋼に吹き付ける試験も行った。Ａｌ灰は金属Ａｌ分が５０％のものを使用し、５０ｋｇ／ｍｉｎの速度で１５分間吹き付け投射した。本発明例及び比較例での試験条件と試験結果の一覧を表１に示す。脱銅率は、真空脱ガス精錬前後の銅濃度の差分の真空脱ガス精錬前の銅濃度に対する百分率であり、脱錫率は、同様に、真空脱ガス精錬前後の錫濃度の差分の真空脱ガス精錬前の錫濃度に対する百分率である。
【００４１】
【表１】
2011208171.tif 000003
【００４２】
表１に示すように、本発明を適用することにより、溶鋼中の銅濃度及び錫濃度を大幅に低減できることが分かった。特に、Ａｌ灰を吹き付けた場合は、高い脱銅率及び脱錫率を得られることが分かった。
【実施例２】
【００４３】
実施例１と同様の条件で転炉にて溶製した溶鋼に対して、実施例１と同一のＲＨ真空脱ガス装置を用い、環流用ガスとしてアンモニアガスを使用し、環流用ガスの流量（Ｇ）を４００〜５５００ＮＬ／ｍｉｎの範囲で変更してＲＨ真空脱ガス精錬を施し、環流用ガス流量と脱銅率及び鉄歩留りとの関係を調査した。真空脱ガス精錬前の溶鋼中銅濃度は０．１％前後に調整した。溶鋼量（Ｗ）を３４０トン、３６０トンの２水準で行い、脱銅率及び鉄歩留りに及ぼす環流用ガス流量（Ｇ）の影響を、溶鋼トンあたりの環流用ガス流量、つまりＧ／Ｗ（ＮＬ／(ｍｉｎ・トン)）で整理した。
【００４４】
試験結果を図２に示す。図２に示すように、脱銅率は、Ｇ／Ｗが３ＮＬ／(ｍｉｎ・トン)以上で高くなるが、１３ＮＬ／(ｍｉｎ・トン)を超える領域では減少傾向にあることが分かった。一方、Ｇ／Ｗが１３ＮＬ／(ｍｉｎ・トン)を超えると急激に鉄歩留りが悪化することが分かった。
【００４５】
これは、Ｇ／Ｗが３ＮＬ／(ｍｉｎ・トン)未満では、環流用ガス流量が少ないことにより溶鋼の環流量が少なく、真空槽への溶鋼の供給が不充分なためである。また、Ｇ／Ｗが１３ＮＬ／(ｍｉｎ・トン)を超える場合には、真空槽内での鉄スプラッシュの生成が激しくなり、真空槽の内壁へ地金が付着し、鉄歩留りが悪化するためである。更に、地金が排ガス系まで吸引され、排気能力の低減や操業を継続できなくなるケースもあった。
【００４６】
このように、Ｇ／Ｗが３〜１３ＮＬ／(ｍｉｎ・トン)の範囲が溶鋼の脱銅・脱錫処理に好適であることが分かった。
【実施例３】
【００４７】
実施例１と同様の条件で転炉にて溶製した溶鋼に対して、実施例１と同一のＲＨ真空脱ガス装置を用い、全環流時間２５分間のうち、前半を１５分間、後半を１０分間とし、前半は可溶性ガスを環流用ガスとし、後半はＡｒガスを環流用ガスとして、前半と後半とで環流用ガスのガス種を変更する試験を実施した。また、一部の試験では、環流用ガスを切り替えることなく同一ガス種を環流用ガスとして使用した。環流用ガスを切り替えることによる溶鋼の成分変化を調査した。試験条件及び試験結果を表２に示す。
【００４８】
【表２】
2011208171.tif 000004
【００４９】
表２に示すように、後半にＡｒガスを環流させた試験では、溶鋼中の窒素濃度及び水素濃度が充分に低い値となっており、鉄鋼製品の規格を満足することができた。一方、ガス種を変更していない試験では、窒素濃度または水素濃度が高くなっており、鋼種によっては規格を満足しないものもあり、この脱銅・脱錫処理後に、別途、脱窒素及び／または脱水素を実施しなければならないことが分かった。
【実施例４】
【００５０】
鉄源として鉄スクラップ及び溶銑を使用してアーク炉にて溶銑を溶製し、溶製した約１６０トンの溶銑を取鍋に出銑した。出銑時の溶銑成分は、Ｃ：３．５〜４．５％、Ｓｉ：０．２％以下、Ｍｎ：０．３％以下、Ｐ：０．１％以下、Ｓ：０．０４％以下、Ｃｕ：０．１９〜０．２１％、Ｓｎ：０．００８〜０．０１１％であり、出銑時の溶銑温度は１４００〜１４５０℃であった。
【００５１】
出銑後、図１に示す型式のＲＨ真空脱ガス装置において、環流用ガスとして、窒素ガス、水素ガス、プロパンガス、アンモニアガスを用い、また、Ａｒガスとの混合ガスも用い、更に、比較としてＡｒガスのみを用いた場合も含め、溶銑にＲＨ真空脱ガス精錬を実施する試験を実施した。内径０．６ｍの浸漬管を用い、環流用ガス吹き込み管から吹き込む環流用ガスの流量を２０００ＮＬ／ｍｉｎ、真空槽内真空度を０．５〜３torr、環流時間を３０分間とする一定の条件で真空脱ガス精錬を行った。本発明例及び比較例での試験条件と試験結果の一覧を表３に示す。
【００５２】
【表３】
2011208171.tif 000005
【００５３】
表３に示すように、本発明を適用することにより、溶銑中の銅濃度及び錫濃度を大幅に低減できることが分かった。
【実施例５】
【００５４】
実施例４と同様の条件でアーク炉にて溶製した溶銑に対して、実施例４と同一のＲＨ真空脱ガス装置を用い、環流用ガスとしてアンモニアガスを使用し、環流用ガスの流量（Ｇ）を２００〜３０００ＮＬ／ｍｉｎの範囲で変更してＲＨ真空脱ガス精錬を施し、環流用ガス流量と脱銅率及び鉄歩留りとの関係を調査した。真空脱ガス精錬前の溶銑中銅濃度は０．２％前後に調整した。溶銑量（Ｗ）を１６０トン、１８０トンの２水準で行い、脱銅率及び鉄歩留りに及ぼす環流用ガス流量（Ｇ）の影響を、溶銑トンあたりの環流用ガス流量、つまりＧ／Ｗ（ＮＬ／(ｍｉｎ・トン)）で整理した。
【００５５】
試験結果を図３に示す。図３に示すように、脱銅率は、Ｇ／Ｗが３ＮＬ／(ｍｉｎ・トン)以上で高くなるが、１３ＮＬ／(ｍｉｎ・トン)を超える領域では減少傾向にあることが分かった。一方、Ｇ／Ｗが１３ＮＬ／(ｍｉｎ・トン)を超えると急激に鉄歩留りが悪化することが分かった。
【００５６】
これは、Ｇ／Ｗが３ＮＬ／(ｍｉｎ・トン)未満では、環流用ガス流量が少ないことにより溶銑の環流量が少なく、真空槽への溶銑の供給が不充分なためである。また、Ｇ／Ｗが１３ＮＬ／(ｍｉｎ・トン)を超える場合には、真空槽内での鉄スプラッシュの生成が激しくなり、真空槽の内壁へ地金が付着し、鉄歩留りが悪化するためである。更に、地金が排ガス系まで吸引され、排気能力の低減や操業を継続できなくなるケースもあった。
【００５７】
このように、溶銑の場合も溶鋼の場合と同様に、Ｇ／Ｗが３〜１３ＮＬ／(ｍｉｎ・トン)の範囲が脱銅・脱錫処理に好適であることが分かった。
【符号の説明】
【００５８】
１  ＲＨ真空脱ガス装置
２  取鍋
３  溶融鉄
４  スラグ
５  真空槽
６  上部槽
７  下部槽
８  上昇側浸漬管
９  下降側浸漬管
１０  環流用ガス吹き込み管
１１  ダクト
１２  原料投入口
１３  上吹きランス
【図１】
2011208171.tif 000006
【図２】
2011208171.tif 000007
【図３】
2011208171.tif 000008